СУХОЙ ЛЕНТОЧНЫЙ МАТЕРИАЛ ДЛЯ ВЫКЛАДКИ ВОЛОКНА, СПОСОБ ЕГО ПРОИЗВОДСТВА, ЛАМИНАТ АРМИРУЮЩЕГО ВОЛОКНА И ПЛАСТИКОВОЕ ФОРМОВАННОЕ ИЗДЕЛИЕ, ПРОИЗВЕДЕННОЕ С АРМИРОВАННЫМ ВОЛОКНОМ

1. Сухой ленточный материал для выкладки волокна, содержащий множество прядей армирующего волокна, которые удовлетворяют приведенным ниже условиям (i)-(iii):
(i) прядь армирующего волокна имеет толщину T1 (мкм) и толщину T3 (мкм) на обоих концах по направлению ширины сечения пряди армирующего волокна, и как T1, так и T3 находятся в пределах интервала от 50 до 200% относительно толщины T2 (мкм) на центральном участке пряди армирующего волокна;
(ii) прядь армирующего волокна имеет число нитей N [единица измерения: K] и ширину W [мм], которые удовлетворяют соотношению 4,8<N/W<12; и
ст
пл
(iii) прядь армирующего волокна имеет форму, удерживаемую первым полимерным материалом, который имеет температуру стеклования T или температуру плавления T 40°C или больше и 200°C или меньше, причем первый полимерный материал является термоплавким,
где множество прядей армирующего волокна связано и объединено друг с другом с помощью второго полимерного материала.
2. Сухой ленточный материал для выкладки волокна по п. 1, в котором прядь армирующего волокна имеет зазор с соседней прядью армирующего волокна и размещена параллельно продольному направлению пряди армирующего волокна.
3. Сухой ленточный материал для выкладки волокна по п. 1 или 2, в котором первый полимерный материал прилипает к пряди армирующего волокна и частично пропитывает ее в состоянии, видимом на поверхности пряди армирующего волокна, или пропитывает внутреннюю часть пряди армирующего волокна в состоянии, невидимом на поверхности, так что первый полимерный материал фиксирует и связывает множество нитей армирующего волокна, включенных в прядь армирующего волокна.
4. Сухой ленточный материал для выкладки волокна, содержащий прядь армирующего волокна, которая удовлетворяет приведенным ниже условиям (i)-(iii):
(i) прядь армирующего волокна имеет толщину T1 (мкм) и толщину T3 (мкм) на обоих концах по направлению ширины сечения пряди армирующего волокна, и как T1, так и T3 находятся в пределах интервала от 50 до 200% относительно толщины T2 (мкм) на центральном участке пряди армирующего волокна;
(ii) прядь армирующего волокна имеет число нитей N [единица измерения: K] и ширину W [мм], которые удовлетворяют соотношению 4,8<N/W<12; и
ст
пл
(iii) прядь армирующего волокна имеет форму, удерживаемую первым полимерным материалом, который имеет температуру стеклования T или температуру плавления T 40°C или больше и 200°C или меньше и является термоплавким,
где прядь армирующего волокна связана и объединена с помощью второго полимерного материала.
5. Ламинат армирующего волокна, содержащий сухие ленточные материалы для выкладки волокна по любому из пп. 1-4, размещенные и уложенные в стопку, где слои сухих ленточных материалов склеены друг к другом.
6. Армированное волокном пластиковое формованное изделие, содержащее:
ламинат армирующего волокна по п. 5; и
матричную смолу, пропитавшую ламинат армирующего волокна и отвержденную.
7. Способ производства сухого ленточного материала для выкладки волокна, причем способ включает связывание и объединение множества прядей армирующего волокна друг с другом с помощью второго полимерного материала, при этом множество прядей армирующих волокон произведено в соответствии с этапами (i) и (ii) по порядку:
(i) регулирование толщины сечения пряди армирующего волокна, так что прядь армирующего волокна имеет толщину T1 (мкм) и толщину T3 (мкм) на обоих концах по направлению ширины сечения, и как T1, так и T3 находятся в пределах интервала от 50 до 200% относительно толщины T2 (мкм) на центральном участке по направлению ширины, и регулирование ширины сечения, так что прядь армирующего волокна имеет число нитей N [единица измерения: K] и ширину W [мм], которые удовлетворяют соотношению 4,8<N/W<12; и
ст
пл
(ii) размещение первого полимерного материала на поверхности пряди армирующего волокна, причем первый полимерный материал имеет температуру стеклования T или температуру плавления T 40°C или больше и 200°C или меньше и является термоплавким, нагревание и охлаждение первого полимерного материала с получением пряди армирующего волокна.
8. Способ производства сухого ленточного материала для выкладки волокна, и способ включает связывание и объединение пряди армирующего волокна с помощью второго полимерного материала, причем прядь армирующего волокна произведена в соответствии с этапами (i) и (ii) по порядку:
(i) регулирование толщины сечения пряди армирующего волокна, так что прядь армирующего волокна имеет толщину T1 (мкм) и толщину T3 (мкм) на обоих концах по направлению ширины сечения, и как T1, так и T3 находятся в пределах интервала от 50 до 200% относительно толщины T2 (мкм) на центральном участке по направлению ширины, и регулирование ширины сечения, так что прядь армирующего волокна имеет число нитей N [единица измерения: K] и ширину W [мм] которые удовлетворяют соотношению 4,8<N/W<12; и
ст
пл
(ii) размещение первого полимерного материала на поверхности пряди армирующего волокна, причем первый полимерный материал имеет температуру стеклования T или температуру плавления T 40°C или больше и 200°C или меньше и является термоплавким, нагревание и охлаждение первого полимерного материала с получением пряди армирующего волокна.
9. Способ производства сухого ленточного материала для выкладки волокна по п. 7 или 8, в котором первый полимерный материал, помещенный на поверхность, имеет конфигурацию частицы на этапе (ii).